СПОСОБ ИЗГОТОВЛЕНИЯ МЕТАЛЛ-УГЛЕРОД СОДЕРЖАЩИХ ГРАНУЛ

1. Способ производства металл-углерод содержащих гранул, включающих ферромагнитные металлические частицы, капсулированные слоями графитового углерода, который включает пропитывание целлюлозных, целлюлозоподобных или углеводных гранул водным раствором по меньшей мере одного соединения металла и последующее нагревание пропитанных гранул в инертной и практически лишенной кислорода атмосфере с восстановлением по меньшей мере части по меньшей мере одного соединения металла до соответствующего металла или металлического сплава.
2. Способ по п.1, в котором металл или металлы выбирают из ферромагнитных металлов или сплавов.
3. Способ по п.2, в котором результатом осуществления способа является капсулирование частиц ферромагнитного металла слоями графитового углерода.
4. Способ по п.3, в котором ферромагнитная частица представляет собой никель или никелевый сплав.
5. Способ по п.1, в котором упомянутые гранулы представляют собой графитовые частицы, имеющие на своей поверхности частицы каталитически активного металла, более конкретно, кобальта, молибдена, железа и сочетаний двух или большего числа перечисленных.
6. Способ по любому из предшествующих пунктов, в котором упомянутые гранулы приготовлены из материалов, выбранных из сои, углеводов, таких как сахар, целлюлозных материалов, микрокристаллической целлюлозы, или смеси двух или большего числа перечисленных.
7. Способ по п.6, в котором упомянутый материал представляет собой соевую муку или смесь соевой муки и сахара.
8. Способ по пп.1-5, 7, в котором упомянутые пропитанные гранулы перед высушиванием и термической карбонизацией обрабатывают кислым соединением.
9. Способ по п.6, в котором упомянутые пропитанные гранулы перед высушиванием и термической карбонизацией обрабатывают кислым соединением.
10. Способ по пп.1-5, 7, 9, в котором термическая карбонизация включает нагрев в течение периода от 5 мин до 4 ч при температуре от 400 до 1250°C.
11. Способ по п.6, в котором термическая карбонизация включает нагрев в течение периода от 5 мин до 4 ч при температуре от 400 до 1250°C.
12. Способ по п.8, в котором термическая карбонизация включает нагрев в течение периода от 5 мин до 4 ч при температуре от 400 до 1250°C.
13. Способ по пп.1-4, в котором гранулы насыщены каталитически активным материалом.
14. Гранулы, полученные способом по любому из пп.1-4.
15. Гранулы п.14 для применения в качестве катализатора.
16. Гранулы по п.15, содержащие в качестве металлов сплав кобальта и молибдена, в качестве катализатора для наводороживания.
2
17. Гранулы по пп.14-16, у которых площадь поверхности составляет от 100 до 1750 м/г (согласно определению методом адсорбции азота).